(57)【要約】【課題】長期間使用しても汚れが固着しにくく、また汚れの洗浄が容易な排水口用フィルタを提供する。【解決手段】排水口に取り付けて使用される排水口用フィルタであって、該フィルタ本体の表面には親水性能膜が形成され、前記親水性能膜は、非カップリング部位に少なくとも１個以上の硫黄を含むオルガノシランおよび／またはその加水分解物の、単体および２量体以上の縮合物から形成されたものである。【選択図】なし【特許請求の範囲】
【請求項１】
排水口に取り付けて使用される排水口用フィルタであって、
該フィルタ本体の表面には親水性能膜が形成されてなる
ことを特徴とする排水口用フィルタ。
【請求項２】
請求項１に記載の排水口用フィルタにおいて、
前記親水性能膜は、非カップリング部位に少なくとも１個以上の硫黄を含むオルガノシランおよび／またはその加水分解物の、単体および２量体以上の縮合物から形成されたものである
ことを特徴とする排水口用フィルタ。
【請求項３】
請求項１または請求項２に記載の排水口用フィルタにおいて、
該フィルタ本体の少なくとも表面が金属、セラミックスおよびプラスチックのいずれかである
ことを特徴とする排水口用フィルタ。
【請求項４】
請求項１から請求項３までのいずれかに記載の排水口用フィルタにおいて、
前記親水性能膜を形成する非カップリング部位に少なくとも１個以上の硫黄を含むオルガノシランおよび／またはその加水分解物の単体および２量体以上の縮合物のうち、
前記非カップリング部位に少なくとも１個以上の硫黄を含むオルガノシランおよび／またはその加水分解物の、２量体以上の縮合物が、オルガノシラン総量の１質量％以上７０質量％未満である
ことを特徴とする排水口用フィルタ。
【請求項５】
請求項１から請求項４までのいずれかに記載の排水口用フィルタにおいて、
前記親水性能膜を形成する非カップリング部位に少なくとも１個以上の硫黄を含むオルガノシランおよび／またはその加水分解物が、スルホン酸エステル基、チオール基、スルフィド基、ジスルフィド基、およびスルホン酸基から選ばれる１種以上の官能基を含有する
ことを特徴とする排水口用フィルタ。
【発明の詳細な説明】
【技術分野】
【０００１】
本発明は、洗面場、浴室の洗い場、流し台、あるいは排水中に異物の混入を伴う場所などに設けられた排水口に設置される排水口用フィルタに関する。
【背景技術】
【０００２】
上記したような排水口では、毛髪、あか、布くず等のゴミが排水口から排水管に排出されると、排水管の目詰まりや汚染が生ずるため、排水中のゴミや毛などの異物を捕捉し、排水とは別に廃棄することが望ましい。このため、上記のような排水口に装着する種々の排水口用フィルタが提案されている（例えば、特許文献１）。特許文献１に記載されたフィルタは、基板部、該基板部のほぼ対向する箇所を連結し山形形状をしたアーチ状連結部材、および該アーチ状連結部材に取着され前記基板部を越えて下方に突出する中心用棒状部材からなる環状部材並びに一端が閉じられた筒状形状のフィルタ部材から構成されている。それ故、排水口用フィルタが排水により移動することを防止することはもとより、様々な目皿のパターンに左右されることなくより多くの排水口に適用することが可能で、確実に排水中の毛髪、あか、布くず等のゴミを集めることができる。
【０００３】
【特許文献１】特開平１１−３６４０２号公報
【発明の開示】
【発明が解決しようとする課題】
【０００４】
しかしながら、上記したような排水口用フィルタでは、長期間使用しているうちに、各種のゴミが該フィルタ本体を構成する金属やプラスチックなどにこびりついてしまう。特に、フィルタに付着するゴミの中には動植物に起因するタンパク質系の粘着物質や、さらにそれらを好餌として繁殖した細菌による変成物など、様々な構造のものが存在する。これに対して、例えば、該フィルタに洗浄水を激しく吹き付けても、該フィルタ本体に強固に付着したゴミを完全に除去することは必ずしも容易ではない。
そこで、本発明の目的は、長期間使用しても汚れが固着しにくく、また汚れの洗浄が容易な排水口用フィルタを提供することにある。
【課題を解決するための手段】
【０００５】
前記した課題を解決すべく、本発明の排水口用フィルタは、排水口に取り付けて使用される排水口用フィルタであって、該フィルタ本体の表面には親水性能膜が形成されてなることを特徴とする。
ここで、親水性能膜とは、フィルタ本体表面に形成された親水性の膜であって、たとえば、酸化やアルカリ処理あるいはグラフト反応等により形成された薄膜である。
本発明の排水口用フィルタによれば、フィルタ本体の表面に親水性能膜が形成されてなるので、該フィルタを長期間使用し、その表面に各種のゴミが固着してしまったとしても、水道水で軽く洗浄することにより簡単にゴミを該フィルタから除去することができる。
【０００６】
本発明では、前記親水性能膜は、非カップリング部位に少なくとも１個以上の硫黄を含むオルガノシランおよび／またはその加水分解物の、単体および２量体以上の縮合物から形成されたものであることが好ましい。
この発明によれば、単体で存在する非カップリング部位に少なくとも１個以上の硫黄を含むオルガノシランおよび／またはその加水分解物が、該フィルタ本体表面に対して化学的に結合するとともに、２量体以上の縮合物間、２量体以上の縮合物と単体分子間および、単体分子間で反応し、隙間を埋める糊の役目を果たす。これにより、該フィルタ本体表面に親水成分を固定化するための部位、および、膜内で架橋する部位が均一に存在する親水性能膜となる。それ故、本発明の排水口用フィルタは、その表面が十分な親水性能を有するので、該フィルタを長期間使用したことにより、排水中の毛髪、あか、布くず等のゴミが該フィルタに固着していても簡単な水洗でこれらのゴミを該フィルタから極めて容易に除去できる。また、この発明における親水性能膜は、所定の親水性重合体からなるので、特にタンパク質成分を含んだ固着ゴミを該フィルタから除去するのに有効である。しかも、親水性能膜自体の耐久性にも優れているので、長期間に渡って易洗浄性を発揮する。さらに、この発明によれば、該フィルタ洗浄時における洗剤の使用量を削減したり、あるいは全く洗剤を使用せずとも優れた洗浄効果が得られるので、環境に対する負荷を大幅に低減できる。
【０００７】
本発明では、該フィルタ本体の少なくとも表面が金属、セラミックスおよびプラスチックのいずれかであることが好ましい。
ここで、本発明における親水性能膜は、前記した構成を有するので、種々の材質の表面に化学的に固着させることが可能である。
この発明によれば、該フィルタ本体の少なくとも表面が金属、セラミックスおよびプラスチックからなるので、どのような種類の排水口にも適用できる。また、前記した非カップリング部位に少なくとも１個以上の硫黄を含むオルガノシランおよび／またはその加水分解物の、単体および２量体以上の縮合物は、金属、セラミックスおよびプラスチックのいずれに対しても反応するので、家庭用や業務用として用いられる種々の材質の排水口用フィルタに対して優れた易洗浄性を与えることができる。
【０００８】
本発明では、前記親水性能膜を形成する非カップリング部位に少なくとも１個以上の硫黄を含むオルガノシランおよび／またはその加水分解物の単体および２量体以上の縮合物のうち、前記非カップリング部位に少なくとも１個以上の硫黄を含むオルガノシランおよび／またはその加水分解物の、２量体以上の縮合物が、オルガノシラン総量の１質量％以上７０質量％未満であることが好ましい。
この発明によれば、より優れた親水性能を有するとともに、膜自体の耐久性もより優れた親水性能膜を備えた排水口用フィルタの提供が可能である。それは、単体で存在する非カップリング部位に少なくとも１個以上の硫黄を含むオルガノシランおよび／またはその加水分解物は、該フィルタ本体表面への膜の固定化に加え、２量体以上の縮合物間、２量体以上の縮合物と単体分子間および、単体分子間で反応し、隙間を埋める糊の役目を果たすためである。すなわち、非カップリング部位に少なくとも１個以上の硫黄を含むオルガノシランの２量体以上の縮合物が、オルガノシラン総量の１質量％以上７０質量％未満、それ以外の非カップリング部位に少なくとも１個以上の硫黄を含むオルガノシランが単体である場合、該フィルタ本体表面に親水成分を固定化するための部位、および、膜内で架橋する部位がバランスよく存在することにより、優れた親水性能のみならず膜自体の耐久性を備えた親水性能膜が得られるのである。
【０００９】
本発明では、前記親水性能膜を形成する非カップリング部位に少なくとも１個以上の硫黄を含むオルガノシランおよび／またはその加水分解物が、スルホン酸エステル基、チオール基、スルフィド基、ジスルフィド基、およびスルホン酸基から選ばれる１種以上の官能基を含有することが好ましい。
この発明によれば、良好な親水性を示すスルホン酸エステル基、チオール基、スルフィド基、ジスルフィド基、およびスルホン酸基から選ばれる少なくとも１種以上の官能基を非カップリング部位に少なくとも１個以上含有することで、より優れた親水性能を有する親水性能膜が得られる。従って、そのような親水性能膜を備えた排水口用フィルタは、長期間に渡って安定して親水性能、すなわち、易洗浄性を発揮することができる。
【発明を実施するための最良の形態】
【００１０】
以下、本発明の排水口用フィルタについて説明する。
〔排水口用フィルタの構成〕
図１（Ａ）に、本実施形態に係る排水口用フィルタ１０を示す。排水口用フィルタ１０は、ステンレス製の網目構造を有する排水口用フィルタ本体１０’表面に後述する親水性能膜を形成したものである。ただし、目視では、親水性能膜の塗布の有無は判別できない。また、排水口用フィルタ本体１０’は、通常の排水口用フィルタとして市販されているものである。ここで、親水性能膜の厚みには特に制限はないが、後述する効果と耐久性の観点より０．００１〜０．５μｍ程度が好ましく、より好ましくは、０．００１〜０．０３μｍである。
【００１１】
〔親水性能膜〕
次に、前記したフィルタ本体表面に形成された親水性能膜について説明する。まず、親水性能膜を形成するために使用される処理液（以下、「本処理液」ともいう）について説明する。
【００１２】
本処理液中の非カップリング部位に少なくとも１個以上の硫黄を含むオルガノシランは、単体および２量体以上の縮合物を含有する。２量体以上の縮合物は、膜内の親水性基の密度を向上させる。また、単体で存在するオルガノシランは、フィルタ本体と膜の固定化に加え、２量体以上の縮合物間、２量体以上の縮合物と単体分子間および、単体分子間で反応し、隙間を埋める糊の役目を果たす。これにより、膜強度および、フィルタ本体表面との高い密着性を発現する作用がある。さらに、糊として働く単体には親水性基が含有されるため、膜における親水性基の密度を低下させず、優れた親水性能を示すことが可能である。
【００１３】
また、本処理液中の非カップリング部位に少なくとも１個以上の硫黄を含むオルガノシランの２量体以上の縮合物は、２量体以上であれば充分な親水性基の密度が得られる。より高い親水性基の密度を得るため、２量体以上の様々な縮合度の縮合物を含むことが望ましく、さらに好ましくは、様々な２量体以上の縮合物のうち、縮合度の小さいものを大きいものよりも多く含み、膜内の充填率が低下しないことが好ましい。
【００１４】
本処理液で用いられる適当な親水性（有機）溶剤としては、メタノール、エタノール、プロパノール、ブタノール等のアルコール類、エチレングリコール、プロピレングリコール等のグリコール類、グリセリン、プロピレングリコールモノメチルエーテル等のグリコールエーテル類、アセトン、メチルイソブチルケトン等のケトン類、テトラヒドロフラン、ジオキサン等のエーテル類、水などである。親水性（有機）溶剤は、１種のみでも、２種以上の混合溶媒でも良い。
【００１５】
非カップリング部位に少なくとも１個以上の硫黄を含むオルガノシラン含有量は０．１質量％以上２５質量％以下とすることが好ましい。０．１質量％未満では、親水性能膜が薄くなり、耐久性に問題を生ずるおそれがある。また、２５質量％を超える濃度で用いても、親水性能膜の性能に変化が見られず、経済的にもデメリットとなってしまうおそれがある。
【００１６】
また、本処理液中の非カップリング部位に少なくとも１個以上の硫黄を含むオルガノシランおよび／またはその加水分解物の２量体以上の縮合物は、オルガノシラン総量の１質量％以上７０質量％未満である。１質量％未満である場合、膜内の親水性基密度が低くなり、充分な親水性能が得られないおそれがある。また、７０質量％以上である場合、単体のオルガノシランが糊としての充分な役割を果たせず、充分な膜強度が得られないおそれがある。より高い親水性能および膜強度を得るためには、非カップリング部位に少なくとも１個以上の硫黄を含むオルガノシランおよび／またはその加水分解物単体と、２量体以上の縮合物の存在比が重要である。しかし、用いるオルガノシランの種類によって、最適比率が存在するため、限定はできないが、２量体以上の縮合物が５質量％以上５０質量％未満であることがなお好ましい。
【００１７】
また、本処理液中には、非カップリング部位に少なくとも１個以上の硫黄を含むオルガノシランおよび／またはその加水分解物は、スルホン酸エステル基、チオール基、スルフィド基、ジスルフィド基、スルホン酸基から選ばれる１種以上の官能基を含有する。スルホン酸エステル基、チオール基、スルフィド基、ジスルフィド基は、酸化してスルホン酸基または硫酸基とすることが好ましい。
【００１８】
スルホン酸エステル基、チオール基、スルフィド基、ジスルフィド基はオルガノシランおよび／またはその加水分解物のどの位置に存在しても良いが、親水性が発現し易いためには、スルホン酸または硫酸基に変換したときに末端にあることが好ましい。オルガノシランの反応部位は、クロロシランやアルコキシシラン、シラザンの様にシラノールに変換し、縮合および、フィルタ本体表面の活性基と反応することが可能な基である。
【００１９】
非カップリング部位に少なくとも１個以上の硫黄を含むオルガノシランの例として、３−メルカプトプロピルトリエトキシシラン、３−メルカプトプロピルトリメトキシシラン、３−メルカプトプロピルメチルジメトキシシラン、３−メルカプトプロピルジメチルメトキシシラン、２−メルカプトプロピルトリエトキシシラン、２−メルカプトプロピルトリメトキシシラン、２−メルカプトプロピルメチルジメトキシシラン、２−メルカプトプロピルジメチルメトキシシラン、２−メルカプトエチルトリエトキシシラン、２−メルカプトエチルトリメトキシシラン、２−メルカプトエチルメチルジメトキシシラン、２−メルカプトエチルジメチルメトキシシラン、２−（２−クロロエチルチオエチル）トリエトキシシラン、メルカプトメチルトリメトキシシラン、ジメトキシ−３−メルカプトプロピルメチルシラン、２−（２−アミノエチルチオエチル）ジエトキシメチルシラン、ジメトキシメチル−３−（３−フェノキシプロピルチオプロピル）シラン、３−（２−アセトキシエチルチオプロピル）ジメトキシメチルシラン、２−（２−アミノエチルチオエチル）トリエトキシシラン、３−トリメトキシシリルプロパンスルホン酸イソプロピルエステル、ビス［３−（トリエトキシシリル）プロピル］テトラスルフィド、ビス［３−（トリエトキシシリル）プロピル］ジスルフィド、ビス［３−（トリエトキシシリル）プロピル］スルフィド、および３−トリメトキシシリルプロピルスルホン酸などが挙げられる。
【００２０】
また、本処理液中の非カップリング部位に少なくとも１個以上の硫黄を含むオルガノシランのカップリング部位は、親水性有機溶剤中で低温ではゆっくりと、高温になるほど速く加水分解および縮合が進む。０℃未満では縮合が非常に遅く、２量体以上の縮合物を作製するのに非常に長い時間がかかり、作業性が良くない。７０℃を超える温度では縮合が非常に速く進むため、制御が難しい。よって、非カップリング部位に少なくとも１個以上の硫黄を含むオルガノシランおよび／またはその加水分解物を親水性有機溶剤に希釈した後、０℃以上７０℃以下で０．１時間以上２００時間以下保持することが好ましい。さらに、より縮合度の制御を安定的に行うためには、０℃以上４０℃以下で２時間以上２００時間以下保持するのが好ましい。
【００２１】
非カップリング部位に少なくとも１個以上の硫黄を含むオルガノシランの２量体以上の縮合物を作製する際、保管環境によって制御する方法とともに、酸触媒、アルカリ触媒、アミン系触媒、金属化合物触媒から選ばれる１種以上の触媒を用いる方法を組み合わせても良い。
【００２２】
処理液中の非カップリング部位に少なくとも１個以上の硫黄を含むオルガノシランおよび／またはその加水分解物のカップリング部位の縮合および加水分解を、酸触媒、アルカリ触媒、アミン系触媒、金属化合物触媒から選ばれる１種以上の触媒によって制御することにより、非カップリング部位に少なくとも１個以上の硫黄を含むオルガノシランの２量体以上の縮合物がオルガノシラン総量の１質量％以上７０質量％未満であるような処理液の作製を更に容易に行うことが可能となる。
【００２３】
酸触媒としては、塩酸、硫酸、硝酸、酢酸、蟻酸、酒石酸、クエン酸、炭酸があげられる。塩酸、硫酸、硝酸、炭酸等のカルボキシル基を持たない酸については、オルガノシランの加水分解を促進する効果があり、カルボキシル基を持つ酸は、オルガノシランに対し、配位するため、縮合を抑える効果がある。よって、カルボキシル基を持たない酸と、カルボキシル基を混合して用いると、より縮合度の制御を容易に行うことが可能である。
【００２４】
アルカリ触媒としては、水酸化ナトリウム、水酸化カリウム、水酸化カルシウム、アンモニウム化合物等があげられる。アミン系触媒は、具体的には、エチレンジアミン、Ｎ，Ｎ−ジメチルベンジルアミン、トリプロピルアミン、トリブチルアミン、トリペンチルアミン、ｎ−ブチルアミン、トリエチルアミン、グアニジンなどのアミン、グリシンなどのアミノ酸、２−メチルイミダゾール、２，４−ジエチルイミダゾール、２−フェニルイミダゾールなどのイミダゾールのいずれでもよいが、加水分解、および縮合物に対し、水素結合を作り、縮合反応を制御する効果から、ヒドロキシル基を含有するアミンが好ましい。
【００２５】
金属化合物触媒としては、アルミニウムアセチルアセトネート、チタンアセチルアセトネート、クロムアセチルアセトナートなどの金属アセチルアセトネート、酢酸ナトリウム、ナフテン酸亜鉛、オクチル酸スズなどの有機酸金属塩、ＳｎＣｌ4、ＴｉＣｌ4、ＺｎＣｌ2などのルイス酸、過塩素酸マグネシウムなどがあげられる。３級アミン、有機錫化合物触媒については、その効果を高めるために混合して用いても良いことが一般的に知られている。触媒の量は、それぞれの触媒によって効果が異なるため、一概にはいえないが、膜の親水性能を阻害しないで用いるのが望ましく、具体的には、処理液中の固形分に対して、７５質量％以下で混合するのが好ましい。
【００２６】
〔排水口用フィルタの製造方法〕
本実施形態における排水口用フィルタの製造方法は、非カップリング部位に少なくとも１個以上の硫黄を含むオルガノシランおよび／またはその加水分解物の単体および２量体以上の縮合物を親水性有機溶剤に希釈した処理液を作成した後、該処理液をフィルタ本体表面に塗布する工程と、前記処理液を塗布した該フィルタを加熱処理して乾燥硬化する工程とを含む。図２に、この排水口用フィルタの製造工程フロー図（Ａ）を示す。
【００２７】
塗布工程においては、非カップリング部位に少なくとも１個以上の硫黄を含むオルガノシランおよび／またはその加水分解物の単体および２量体以上の縮合物を親水性有機溶剤に希釈した処理液をフィルタ本体表面に塗布する。塗布方法はディップコーティング法、スプレーコーティング法等があげられるが、生産性、塗布後の均一性を重視した場合、ディップコーティング法が好ましい。
【００２８】
非カップリング部位に少なくとも１個以上の硫黄を含むオルガノシランおよび／またはその加水分解物の単体および２量体以上の縮合物を親水性有機溶剤に希釈した処理液を該フィルタ本体表面に塗布する前に、処理液に含まれるオルガノシランと基材表面の反応性を高める工程を実施しても良い。具体的には、プラズマ処理、アルカリ処理等で、該フィルタ本体表面を活性化する。
【００２９】
処理液を塗布したフィルタ本体を加熱処理して乾燥硬化する工程は、非カップリング部位に少なくとも１個以上の硫黄を含むオルガノシランおよび／またはその加水分解物を親水性有機溶剤に希釈した処理液内の溶媒を除去し、オルガノシランの反応を完結させるために行う。加熱処理の条件については、溶媒が蒸散し、オルガノシランの反応が好適に起こる条件で、かつ、フィルタ本体自体に影響がない範囲であれば、特に限定しない。好ましくは、５０℃以上３００℃以下の温度範囲で１分以上２４時間以下の加熱処理を行う。反応速度が温度に依存することから、加熱温度が低いほど長時間の処理が好ましい。加熱温度が３００℃を越える場合、非カップリング部位に少なくとも１個以上の硫黄を含むオルガノシランおよび／またはその加水分解物が分解するなどの影響があるため、避けた方が良い。５０℃以上１５０℃以下で１分以上１２時間以下の加熱処理であれば、工程を設計する上でなお好ましい。
【００３０】
また、本実施形態における第２の排水口用フィルタの製造方法は、図３の製造工程フロー図（Ｂ）に示すように、非カップリング部位に少なくとも１個以上の硫黄を含むオルガノシランおよび／またはその加水分解物を親水性有機溶剤に希釈した処理液の、非カップリング部位に含有される、スルホン酸エステル基、チオール基、スルフィド基、ジスルフィド基から選ばれる１種以上の官能基をスルホン酸基に変換（転化）する工程と、スルホン酸エステル基、チオール基、スルフィド基、ジスルフィド基から選ばれる１種以上の官能基をスルホン酸基に変換（転化）した処理液を該フィルタ本体表面に塗布する工程と、前記処理液を塗布した該フィルタ本体を加熱処理して乾燥硬化する工程とを含む。
【００３１】
本実施形態おける処理液中の非カップリング部位に少なくとも１個以上の硫黄を含むオルガノシランおよび／またはその加水分解物の、スルホン酸エステル基、チオール基、スルフィド基、ジスルフィド基は、更に良好な親水性を示すスルホン酸基に変換することで、更に良好な親水性能を持たせることが可能である。酸化は、一般的に用いられる酸化反応（過マンガン酸ナトリウム、過酸化水素水、塩酸、臭化水素、オゾン含有ガス等による酸化）によって行われる。
【００３２】
また、本実施形態における第３の排水口用フィルタの製造方法は、図４の製造工程フロー図（Ｃ）に示すように、非カップリング部位に少なくとも１個以上の硫黄を含むオルガノシランおよび／またはその加水分解物の単体および２量体以上の縮合物を親水性有機溶剤に希釈した処理液をフィルタ本体表面に塗布する工程と、前記処理液を塗布したフィルタ本体を加熱処理して乾燥硬化する工程と、フィルタ本体表面に形成された、非カップリング部位に少なくとも１個以上の硫黄を含むオルガノシランの非カップリング部位に含有される、スルホン酸エステル基、チオール基、スルフィド基、ジスルフィド基から選ばれる１種以上の官能基をスルホン酸基に転化する工程とを含む。
【００３３】
スルホン酸エステル基、チオール基、スルフィド基、ジスルフィド基の酸化は、オルガノシランおよび／またはその加水分解物を縮合する前でも、縮合した後でも構わないが、より効率的に酸化を行うため、オルガノシランおよび／またはその加水分解物を縮合する前に行うことが好ましい。
【００３４】
本実施形態によれば以下のような効果を奏する。
非カップリング部位に少なくとも１個以上の硫黄を含むオルガノシランおよび／またはその加水分解物の単体および２量体以上の縮合物からなる処理液をフィルタ本体表面に処理することにより、化学的にフィルタ本体表面に結合した均一な親水性能膜を有する排水口用フィルタを提供できる。
【００３５】
さらに、非カップリング部位に少なくとも１個以上の硫黄を含むオルガノシランおよび／またはその加水分解物の２量体以上の縮合物は、オルガノシラン総量の１質量％以上７０質量％未満とすることにより、膜内に効率的に親水性基が配置され、膜強度および該フィルタ本体表面との密着性がより向上した排水口用フィルタとできる。
【００３６】
前記したような親水性能膜を備えた排水口用フィルタは、その表面が優れた親水性能を有するので、例えば、毛髪や繊維くずあるいはタンパク質系のゴミが固着したとしても、簡単な水洗で容易にゴミを除去することが可能となる。しかも、親水性能膜自体の耐久性にも優れているので、長期間に渡って易洗浄性を発揮する。
【００３７】
本発明を実施するための最良の構成などは、以上の記載で開示されているが、本発明は、これに限定されるものではない。
【００３８】
例えば、フィルタ本体の材質としてはステンレス製としたが、他の金属でもよく、プラスチック製でもセラミックス（陶磁器）製でもよい。プラスチックとしては、メラミン樹脂のような熱硬化型樹脂でもよく、ポリプロピレン樹脂や塩化ビニル樹脂のような熱可塑性樹脂でもよい。排水口用フィルタの材質としてプラスチックを用いる場合は、必要に応じてプライマー処理を行うことが好適である。プライマー処理剤としては、例えば、信越化学工業株式会社製プライマーＰＣ７などがある。
【実施例】
【００３９】
次に、実施例により本発明をさらに詳しく説明する。具体的には、以下に示す方法で部分的に親水性能膜が形成された排水口用フィルタを製造して、固着したゴミの除去しやすさを比較評価した。排水口用フィルタ本体としては、市販のステンレス製排水口用フィルタ（外形５ｃｍ）を用いた。これを、図１に排水口用フィルタ本体１０’として示す。
【００４０】
（処理液の作製）
３−トリメトキシシリルプロパンスルホン酸イソプロピルエステル０．０１ｍｏｌを氷酢酸６０ｍｌに溶解し、ここに、３０質量％濃度の過酸化水素水３５ｇを、液温を２５〜３０℃に保った状態で１時間かけて滴下した。滴下終了後、２５℃で一昼夜攪拌した。この液をＦＴ−ＮＭＲにて分析したところ、スルホン酸エステル基が酸化、メトキシ基が加水分解され、トリシロキシプロパンスルホン酸が合成されていることがわかった。また、トリシロキシプロパンスルホン酸溶液の固形分濃度を測定したところ、４質量％であった。
このトリシロキシプロパンスルホン酸溶液をエタノールにて０．２質量％に希釈し、１５０ｇとした。ここにＮ−アミノエチルエタノールアミン０．１ｇを混合し、３０℃で２時間攪拌した（Ａ−１液）。このＡ−１液の一部を純水で２０倍に希釈し、ＬＣ／ＭＳで分析したところ、２量体以上の縮合物の存在が確認され、その比率は全化合物量中の４０質量％であることを確認した。次にＡ−１液にラウリル硫酸ナトリウムを処理液総量に対し、５０質量ｐｐｍとなるように加え、処理液Ａとした。
【００４１】
（ディップコーティングによりフィルタ本体表面に塗布する工程）
４０℃の１．６Ｎ水酸化カリウム水溶液に３分間浸漬し、純水で充分に洗浄したフィルタ本体１０’を、処理液Ａにその円型部の左半分（符号１１）だけを浸漬した。その後、等速引き上げ装置を用いて１０ｃｍ／分の速度で引き上げ、フィルタ本体１０’の左半分に処理液Ａを塗布した。従って、フィルタ本体１０’の右半分（符号１２）は、そのままである。
【００４２】
（加熱処理して乾燥硬化する工程）
処理液Ａを塗布したフィルタ本体１０’を熱風循環式恒温槽内で、１２０℃で１時間保持し、フィルタ本体１０’表面と処理液Ａとの反応を完結させ、フィルタ本体１０’の左半分（符号１１）に親水性能膜が形成された排水口用フィルタ１０を得た。
【００４３】
〔評価方法および評価結果〕
前記で得られた排水口用フィルタ１０を、浴室の排水口に設置して、３箇月経過後、該フィルタ１０を取り外し外観を観察した。その際に、該フィルタ１０を軽く振り、粗大なゴミを取り除いた。
この段階では、図１（Ｂ）に示すように、親水性能膜が形成されている左半分のフィルタ（処理部、符号１１）と親水性能膜が形成されていない右半分（未処理部、符号１２）とはほとんど差違が認められなかった。
しかし、該フィルタ１０を水道水で洗浄したところ、図１（Ｃ）に示すように。親水性能膜が形成されている左半分（符号１１）からは容易にゴミが除去された。一方、親水性能膜が形成されていない右半分（符号１２）では、ステンレス製金網にゴミが固着しており、その除去が困難であった。
【産業上の利用可能性】
【００４４】
本発明は、浴室や流し台等の排水口用フィルタとして好適に利用できる。
【図面の簡単な説明】
【００４５】
【図１】本発明の実施形態に係る排水口用フィルタを示す図。
【図２】前記実施形態における排水口用フィルタの製造工程フロー図（Ａ）
【図３】前記実施形態における排水口用フィルタの製造工程フロー図（Ｂ）
【図４】前記実施形態における排水口用フィルタの製造工程フロー図（Ｃ）
【符号の説明】
【００４６】
１０…排水口用フィルタ、１０’…排水口用フィルタ本体、１１…排水口用フィルタ（処理部）、１２…排水口用フィルタ（未処理部）
【図１】
2010121273.tif 000002
【図２】
2010121273.tif 000003
【図３】
2010121273.tif 000004
【図４】
2010121273.tif 000005